실시 예 1 의 리튬 화합물 ( 제 2 전구체 ) 과 , 도전 조제 와 , 바인더 를 포함 하 는 용매 를 혼합 하 여 , 양극 용 도료 를 조제 하 였 다 . 양극 용 도료 를 양극 집 전체 인 알루미늄박 ( 두께 20 ㎛) 에 닥터 블레이드 법 으로 도포 후 , 100 ℃ 에서 건조 시키 고 , 압연 하 였 다 . 이것 에 의해 , 리튬 화합물 ( 제 2 전구체 ) 의 층 및 양극 집 전체 로 구성 되 는 양극 을 수득 하 였 다 . 도전 조제 로서 는 , 카본 블랙 ( 덴키 가 가 쿠 고교 가부 시 키가 이샤 제조 , DAB 50 ) 및 흑연 ( 팀 칼 ( 주 ) 제조 , KS - 6 ) 을 사용 하 였 다 . 바인더 를 포함 하 는 용매 로 는 , PVDF 를 용해 한 N - 메틸 - 2 - 피롤 리디 논 ( 쿠 레하 가 가 쿠 고교 ( 주 ) 제조 , KF 7305 ) 을 사용 하 였 다 .